電極集合体と、前記電極集合体を囲むカバー部材とを備え、前記電極集合体が、長手方向に直交する断面が円形、非対称形の楕円形または多角形である集電体と、前記集電体の表面に塗布された電極活物質とをそれぞれが有する、細長い形状の第1電極および第2電極、ならびに前記第1電極と前記第2電極との間に介在された分離膜または電解質層を含むケーブル型二次電池において、前記カバー部材は、前記カバー部材の表面に、所定の形態の連続または不連続のスクラッチ溝を備えることを特徴とするケーブル型二次電池。前記スクラッチ溝の深さは、カバー部材の厚さに対して10ないし30であることを特徴とする請求項1に記載のケーブル型二次電池。前記スクラッチ溝は、カバー部材の長手方向に対して所定の勾配を有する線形パターンであることを特徴とする請求項1に記載のケーブル型二次電池。前記スクラッチ溝は、カバー部材の長手方向に対して所定の勾配を有する波形パターンであることを特徴とする請求項1に記載のケーブル型二次電池。前記スクラッチ溝は、格子状パターンであることを特徴とする請求項1に記載のケーブル型二次電池。前記スクラッチ溝は、不規則な複数の溝であることを特徴とする請求項1に記載のケーブル型二次電池。前記第1電極は負極であり、前記第2電極は正極であることを特徴とする請求項1に記載のケーブル型二次電池。前記第1活物質は、天然黒鉛、人造黒鉛、または炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体からなる群から選択された何れか1つの活物質粒子またはこれらのうち2種以上の混合物を含むことを特徴とする請求項1に記載のケーブル型二次電池。前記第2活物質は、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるからなる群から選択された何れか1つの活物質粒子またはこれらのうち2種以上の混合物を含むことを特徴とする請求項1に記載のケーブル型二次電池。前記第1集電体は、ステンレススチール、アルミニウム、ニッケル、チタン、焼成炭素、もしくは銅;カーボン、ニッケル、チタンもしくは銀で表面処理したステンレススチール;アルミニウム‐カドミウム合金;導電材で表面処理した非伝導性高分子;または伝導性高分子;から形成されたことを特徴とする請求項1に記載のケーブル型二次電池。前記第2集電体は、ステンレススチール、アルミニウム、ニッケル、チタン、焼成炭素、もしくは銅;カーボン、ニッケル、チタンもしくは銀で表面処理したステンレススチール;アルミニウム‐カドミウム合金;導電材で表面処理した非伝導性高分子;もしくは伝導性高分子;から形成されたことを特徴とする請求項1に記載のケーブル型二次電池。前記導電材は、ポリアセチレン、ポリアニリン、ポリピロール、ポリチオフェン、ポリ窒化硫黄、酸化インジウムスズITO、銅、銀、パラジウム、及びニッケルのうち選択された1種または2種以上の混合物であることを特徴とする請求項10または11に記載のケーブル型二次電池。前記伝導性高分子は、ポリアセチレン、ポリアニリン、ポリピロール、ポリチオフェン、及びポリ窒化硫黄のうち選択された1種の化合物または2種以上の混合物であることを特徴とする請求項10または11に記載のケーブル型二次電池。前記電解質層は、ポリエチレンオキサイドPEO、ポリフッ化ビニリデンPVdF、ポリメタクリル酸メチルPMMA、ポリアクリロニトリルPANもしくはポリ酢酸ビニルPVAcのゲル型高分子電解質;および、PEO、ポリプロピレンオキシドPPO、ポリエチレンイミンPEI、ポリエチレンスルフィドPESまたはPVAcの固体電解質;のうち選択された電解質から形成されることを特徴とする請求項1に記載のケーブル型二次電池。前記電解質層は、リチウム塩をさらに含むことを特徴とする請求項1に記載のケーブル型二次電池。前記リチウム塩は、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムのうち選択された1種または2種以上であることを特徴とする請求項15に記載のケーブル型二次電池。前記分離膜は、微細孔ポリエチレンフィルム、微細孔ポリプロピレンフィルム、またはこれらフィルムの組み合わせによって製造される多層フィルム、及び、ポリフッ化ビニリデン、ポリエチレンオキサイド、ポリアクリロニトリル、またはポリフッ化ビニリデン‐ヘキサフルオロプロピレン共重合体の電解質用高分子フィルムから構成された群から選択された何れか1つであることを特徴とする請求項1に記載のケーブル型二次電池。本発明は、上述のような問題点を解決するために創案されたものであって、変形が容易でありながらも、二次電池の安全性及び優れた性能を維持できるように構造が改善したケーブル型二次電池を提供することをその技術的課題とする。上記課題を解決するために、本発明は、長手方向に直交する断面が円形、非対称形の楕円形または多角形である集電体の表面に電極活物質が塗布された、細長くそれぞれ構成された第1電極、第2電極、及び前記第1電極と前記第2電極との間に介在された分離膜または電解質層を含む電極集合体と、前記電極集合体を包むことができるカバー部材とを備えるケーブル型二次電池において、前記カバー部材は、表面に予め定められた形態のスクラッチ溝を備えることを特徴とするケーブル型二次電池を提供する。このようなスクラッチ溝の深さは、カバー部材の厚さに対して10ないし30であることが望ましい。前記スクラッチ溝としては、カバー部材の長手方向に対して所定の勾配を有する線形パターンであるものを使用し得、またカバー部材の長手方向に対して所定の勾配を有する波形パターンであるものを使用し得る。また、前記スクラッチ溝としては、格子状パターンであるものを使用し得、前記スクラッチ溝としては、不規則な複数の溝であるものを使用し得る。このとき、前記第1電極と第2電極とは、互いに対応する極であって、互いに負極または正極であり得、望ましくは、前記第1電極は負極であり、前記第2電極は正極であり得る。前記集電体としては、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から製造されたものが望ましい。このような導電材としては、ポリアセチレン、ポリアニリン、ポリピロール、ポリチオフェン、ポリ窒化硫黄、酸化インジウムスズITO、銅、銀、パラジウム、及びニッケルなどを使用し得、伝導性高分子としては、ポリアセチレン、ポリアニリン、ポリピロール、ポリチオフェン、及びポリ窒化硫黄などを使用し得る。活物質は、負極活物質としては、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体などからなるものを使用し得る。また、正極活物質としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるを使用し得る。電解質層は、PEO、PVdF、PMMA、PANまたはPVACを使用したゲル型高分子電解質;もしくは、PEO、ポリプロピレンオキシドPPO、ポリエチレンイミンPEI、ポリエチレンスルフィドPESまたはポリビニルアセテートPVAcの固体電解質;などを使用し得る。本発明のケーブル型二次電池において、電解質層は、リチウム塩をさらに含み得る。リチウム塩としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどを使用し得る。そして、分離膜としては、微細多孔を含む、ポリエチレンフィルム、ポリプロピレンフィルム、またはこれらフィルムの組み合わせによって製造される多層フィルム、及び、PVdF、PEO、PAN、またはポリフッ化ビニリデン‐ヘキサフルオロプロピレンPVdF‐HFP共重合体の高分子電解質用高分子フィルムから構成された群から選択された何れか1つを含むものを使用し得る。本発明によるケーブル型二次電池は、スクラッチ形状の改善したカバー部材を用いて電極集合体を保護または被覆することで、ケーブル型二次電池の可撓性を増大させることができる。以下、本発明を図面を参照しながら詳しく説明する。本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に符合する意味と概念とに解釈されなければならない。図1には、本発明によるケーブル型二次電池の一実施例が概略的に示されている。しかし、本明細書に記載された実施例と図面に図示された構成は本発明の最も望ましい一実施例に過ぎず、本発明の技術的思想の全てを代弁するものではないため、本出願時点においてこれらに代替できる多様な均等物と変形例があり得ることを理解しなければならない。図1を参照すれば、本発明のケーブル型二次電池100は、長手方向に直交する断面が円形、非対称形の楕円形または多角形である集電体の表面に電極活物質が塗布された、細長くそれぞれ構成された第1電極、第2電極、及び前記第1電極と前記第2電極との間に介在された分離膜または電解質層を含む電極集合体120と、前記電極集合体を包むことができるカバー部材110とを備えるケーブル型二次電池において、前記カバー部材は、表面に予め定められた形態の連続または不連続のスクラッチ溝を備える。そして、本発明のケーブル型二次電池は、長手方向に長く伸びた線形構造を有し、可撓性を持っていて変形自在である。ここで、予め定められた形態のスクラッチ溝とは、特にその形態を限定するのではなく、本発明の目的を達成するに適合するように変形されたものであれば、繰り返されるパターンの形態と不規則なパターンの形態とをすべて含むことを意味する。また、連続または不連続という表現において、連続とは、途切れることなく長く延びたスクラッチ溝を意味することであって、本発明のケーブル型二次電池の直径の3倍以上の長さを有する溝である場合と定義し、3倍未満の長さを有する溝である場合を不連続と定義する。本発明の電極集合体120は、特にその形態を限定するのではなく、一般的な電気化学作用が可能であるように電極及び正極と負極との電極間にイオンの通路である分離膜または電解質層を備える場合を意味し、正極集電体は、正極活物質層と結合して正極を構成し、負極集電体は、負極活物質層と結合して負極を構成する。また、このような正極と負極とは、複数の負極または正極を使用することで、電池の性能向上を図ることができる。このような電極集合体120を包む本発明のカバー部材110は、表面に予め定められた形態のスクラッチ溝を備えることからケーブル型二次電池の可撓性が向上する。これは、カバー部材に備えられているスクラッチ溝が、ケーブル型二次電池に外部から力が加えられる場合、カバー部材が撓むことに対する抵抗性を減らすことで撓みやすくするからである。また、過度な外部からの力によってカバー部材に変形が発生する場合には、スクラッチ溝が特定の部分に集中する力を分散させる役割を果たすことで、非可逆的な変形が発生することを防止できる。このようなスクラッチ溝の深さは、カバー部材の厚さに対して10ないし30であることが望まい。スクラッチ溝の深さが深すぎれば、カバー部材内部の電極集電体が露出する恐れがあり、スクラッチ溝の深さが浅すぎれば、可撓性向上の効果が微々たるものになる。このようなスクラッチ溝の断面は、四角形、半円、または三角形であり得、これは、製造方法によって多様な形態を有し得る。これらスクラッチ溝は、カバー部材110の形成後にサンドペーパーで擦るか、パターンを有するグレーバーなどを用いて削り取るような後加工処理を通じて形成することもでき、内部にスクラッチ溝を有する成形型を使用しカバー部材110を製造して形成することもできる。本発明のカバー部材110は、絶縁体であって、空気中の水分及び外部衝撃から電極を保護するために外部集電体の外面に形成する。カバー部材としては通常の高分子樹脂を使用し得、一例として、PVC、HDPEまたはエポキシ樹脂を使用し得る。前記集電体としては、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から製造されたものが望ましい。このような導電材としては、ポリアセチレン、ポリアニリン、ポリピロール、ポリチオフェン、ポリ窒化硫黄、ITO、銅、銀、パラジウム、及びニッケルなどを使用し得、伝導性高分子としては、ポリアセチレン、ポリアニリン、ポリピロール、ポリチオフェン、及びポリ窒化硫黄などを使用し得る。活物質は、負極活物質としては、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体などからなるものを使用し得る。また、正極活物質としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるを使用し得る。電解質層は、PEO、PVdF、PMMA、PANまたはPVACを使用したゲル型高分子電解質;もしくは、PEO、PPO、PEI、PESまたはPVAcの固体電解質などを使用し得る。本発明のケーブル型二次電池において、電解質層は、リチウム塩をさらに含み得る。リチウム塩は、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどを使用し得る。そして、分離膜としては、微細孔ポリエチレンフィルム、微細孔ポリプロピレンフィルム、またはこれらフィルムの組み合わせによって製造される多層フィルム、及び、PVdF、PEO、PAN、またはPVdF‐HFP共重合体の高分子電解質用高分子フィルムから構成された群から選択された何れか1つを含むものを使用し得る。分離膜を使用する場合には、イオンを伝達するために電解液に含浸させる必要がある。このような電解液は、ABのような構造の塩であって、AはLi、Na、Kのようなアルカリ金属陽イオンまたはこれらの組み合わせからなるイオンを含み、BはPF6、BF4、Cl、Br、I、ClO4、AsF6、CH3CO2、CF3SO3、NCF3SO22、CCF2SO23のような陰イオンまたはこれらの組み合わせからなるイオンを含む塩である。このような塩はプロピレンカーボネートPC、エチレンカーボネートEC、ジエチルカーボネートDEC、ジメチルカーボネートDMC、ジプロピルカーボネートDPC、ジメチルスルホキシド、アセトニトリル、ジメトキシエタン、ジエトキシエタン、テトラヒドロフラン、N‐メチル‐2‐ピロリドンNMP、エチルメチルカーボネートEMC、γ‐ブチロラクトン、またはこれらの混合物からなる有機溶媒に溶解または解離され得る。しかし、本発明で使用し得る電解液が、これらに限定されることはない。前記電解液の注入は、最終製品の製造工程及び要求物性に応じて、電池の製造工程の中で適切な段階で行い得る。即ち、電池の組み立て前または電池の組み立ての最終段階などで行い得る。このとき、前記第1電極と第2電極とは、互いに対応する極であって、互いに負極または正極であり得、望ましくは、前記第1電極は負極であり、前記第2電極は正極であり得る。以下、前述の構造のケーブル型二次電池の製造方法を簡略に説明する。一実施例によるケーブル型二次電池100は、長手方向に直交する断面が円形、非対称形の楕円形または多角形である集電体の表面に電極活物質が塗布された、細長くそれぞれ構成された負極、正極、及び前記正極と前記負極との間に介在された分離膜または電解質層を含む電極集合体120と、前記電極集合体を包むことができるカバー部材110とを備えるケーブル型二次電池において、前記カバー部材110は、表面に予め定められた形態のスクラッチ溝を備える。まず、線形のワイヤ状の負極集電体を用意し、該負極集電体の表面に負極活物質層をコーティングする。このようなコーティング方法としては、一般的なコーティング方法が適用可能であり、具体的には、電気メッキelectroplatingまたは陽極酸化処理anodicoxidationprocess方法が使用可能であり、また活物質を含む電極スラリーを押出機を通じて圧出コーティングする方法を使用して製造することができるが、これらのコーティング方法に限定するのではない。次いで、前記負極活物質層を囲むように電解質層をコーティングする。電解質層をコーティングする方法も特に限定されないが、線形であるケーブル型二次電池の特性上、圧出コーティングする方法を使用することが製造しやすい。前記コーティングされた電解質層の表面に正極活物質層をコーティングして形成する。負極活物質層のコーティング方法を正極活物質層のコーティングにも同様に適用し得る。その後、前記正極活物質層の外面にパイプ型の正極集電体を形成する。最後に、前記パイプ型の正極集電体の外面にカバー部材を形成する。前記カバー部材は、絶縁体であって、空気中の水分及び外部衝撃から電極を保護するために最外面に形成する。保護被覆としては通常の高分子樹脂が使用でき、一例として、PVC、HDPEまたはエポキシ樹脂が使用できる。特に、本発明のカバー部材に形成されるスクラッチ溝は、カバー部材の形成後に追加的な加工を通じて形成することができ、または、カバー部材の形成時にスクラッチ溝の形状を有する成形型を使用して形成することもできる。図2及び図3を参照すれば、前記スクラッチ溝111、112としては、カバー部材の長手方向に対して所定の勾配を有する線形パターンであるものを使用し得る。ここで、所定の勾配とは、ケーブル型二次電池の長手方向に垂直または水平であるものを含み、多様な勾配を有するものがすべて使用可能である。図4を参照すれば、前記スクラッチ溝115としては、カバー部材の長手方向に対して所定の勾配を有する波形パターンであるものを使用し得る。ここで、所定の勾配とは、長手方向に垂直または水平であるものを含み、多様な勾配を有するものがすべて使用可能である。また、図5を参照すれば、前記スクラッチ溝113としては、格子状パターンであるものを使用し得る。図6を参照すれば、前記スクラッチ溝114としては、不規則な複数の溝であるものを使用し得る。